(57)【要約】【課題】耐ブロッキング性に優れた樹脂フィルムを提供すること。【解決手段】本発明の樹脂フィルムは、基材フィルム１１と、基材フィルム１１の片側に設けられ、バインダー樹脂および導電性材料を含む帯電防止層１２とを有する。上記バインダー樹脂はポリウレタン系樹脂であり、帯電防止層１２の表面の算術平均粗さＲａは１０ｎｍ以上であり、上記導電性材料は導電性ポリマーである。【選択図】図１
2014048559.tif 000002
【特許請求の範囲】
【請求項１】
基材フィルムと、
該基材フィルムの片側に設けられ、バインダー樹脂および導電性材料を含む帯電防止層とを有し、
該バインダー樹脂がポリウレタン系樹脂であり、
該帯電防止層の表面の算術平均粗さＲａが１０ｎｍ以上であり、
該導電性材料が導電性ポリマーである、樹脂フィルム。
【請求項２】
前記帯電防止層に延伸処理が施されている、請求項１に記載の樹脂フィルム。
【請求項３】
前記基材フィルムが、ポリエステル系樹脂で形成されている、請求項１または２に記載の樹脂フィルム。
【請求項４】
前記導電性ポリマーが、ポリチオフェン系重合体である、請求項１から３のいずれかに記載の樹脂フィルム。
【請求項５】
前記帯電防止層の表面抵抗値が、１０×１０１３Ω／□未満である、請求項１から４のいずれかに記載の樹脂フィルム。
【請求項６】
全光線透過率（Ｔｔ）が８９％以上である、請求項１から５のいずれかに記載の樹脂フィルム。
【請求項７】
基材フィルムの片側に、ポリウレタン系樹脂および導電性ポリマーを含む樹脂組成物で帯電防止層を設けた後、該基材フィルムを延伸し、
該延伸後の帯電防止層の表面の算術平均粗さＲａが１０ｎｍ以上である、樹脂フィルムの製造方法。
【発明の詳細な説明】
【技術分野】
【０００１】
本発明は、樹脂フィルムに関する。
【背景技術】
【０００２】
樹脂フィルムは、加工性に優れ多種多様の特性を付与できることから広範な用途に用いられている。例えば、各種用途に応じた機能層が形成される基材として用いられる。具体例として、樹脂フィルム上にポリビニルアルコール（ＰＶＡ）系樹脂層を形成し、この積層体を延伸し、次に染色液に浸漬させて偏光膜を得る方法が提案されている（例えば、特許文献１）。このような方法によれば、厚みの薄い偏光膜が得られるため、近年の液晶表示装置の薄型化に寄与し得るとして注目されている。しかし、機能層の形成・加工工程等において、例えば、樹脂フィルムの巻き取り時のブロッキングや樹脂フィルムと機能層とのブロッキングが問題となり、生産性の向上が望まれている。
【先行技術文献】
【特許文献】
【０００３】
【特許文献１】特開２００１−３４３５２１号公報
【発明の概要】
【発明が解決しようとする課題】
【０００４】
本発明は上記従来の課題を解決するためになされたものであり、その主たる目的は、耐ブロッキング性に優れた樹脂フィルムを提供することにある。
【課題を解決するための手段】
【０００５】
本発明の樹脂フィルムは、基材フィルムと、該基材フィルムの片側に設けられ、バインダー樹脂および導電性材料を含む帯電防止層とを有し、該バインダー樹脂がポリウレタン系樹脂であり、該帯電防止層の表面の算術平均粗さＲａが１０ｎｍ以上であり、該導電性材料が導電性ポリマーである。
好ましい実施形態においては、上記帯電防止層に延伸処理が施されている。
好ましい実施形態においては、上記基材フィルムが、ポリエステル系樹脂で形成されている。
好ましい実施形態においては、上記導電性ポリマーが、ポリチオフェン系重合体である。
好ましい実施形態においては、上記帯電防止層の表面抵抗値が、１０×１０１３Ω／□未満である。
好ましい実施形態においては、全光線透過率（Ｔｔ）が８９％以上である。
本発明の別の局面によれば、樹脂フィルムの製造方法が提供される。この樹脂フィルムの製造方法は、基材フィルムの片側に、ポリウレタン系樹脂および導電性ポリマーを含む樹脂組成物で帯電防止層を設けた後、該基材フィルムを延伸し、該延伸後の帯電防止層の表面の算術平均粗さＲａが１０ｎｍ以上ある。
【発明の効果】
【０００６】
本発明によれば、特定の算術平均粗さＲａを有する帯電防止層を設けることにより、滑り性を付与して耐ブロッキング性に優れた樹脂フィルムを提供することができる。その結果、例えば、基材として用いられる場合、機能層の形成・加工等における生産性を向上させることができる。また、バインダー樹脂としてポリウレタン系樹脂を用いることにより、帯電防止性層としての効果、すなわち、帯電防止性も良好に保持され得る。
【図面の簡単な説明】
【０００７】
【図１】本発明の好ましい実施形態による樹脂フィルムの概略断面図である。
【図２】実施例および比較例の帯電防止層の算術平均粗さ（Ｒａ）を示すグラフである。
【発明を実施するための形態】
【０００８】
以下、本発明の好ましい実施形態について説明するが、本発明はこれらの実施形態には限定されない。
Ａ．樹脂フィルム
Ａ−１．全体構成
図１は、本発明の好ましい実施形態による樹脂フィルムの概略断面図である。樹脂フィルム１０は、基材フィルム１１と基材フィルム１１の片側に設けられた帯電防止層１２とを有する。樹脂フィルム１０は、代表的には、長尺状とされている。樹脂フィルムの厚みは、用途に応じて、任意の適切な値に選択され得る。代表的には５μｍ〜３００μｍ、好ましくは１０μｍ〜２００μｍである。
【０００９】
樹脂フィルムは、透明であることが好ましく、その全光線透過率（Ｔｔ）は、好ましくは８９％以上、さらに好ましくは８９．５％以上である。このような優れた透明性は、後述の導電性材料として導電性ポリマーを用いることにより良好に達成することができる。以下、各部材について説明する。
【００１０】
Ａ−２．基材フィルム
上記基材フィルムは、代表的には、熱可塑性樹脂で形成される。熱可塑性樹脂としては、用途、目的等に応じて、任意の適切な樹脂が用いられる。例えば、（メタ）アクリル系樹脂、オレフィン系樹脂、ノルボルネン系樹脂、ポリエステル系樹脂等が挙げられる。好ましくは、ポリエステル系樹脂が用いられる。例えば、偏光膜を作製するための基材として用いる場合、加工性に極めて優れ得るからである。この場合、非晶質の（結晶化していない）ポリエチレンテレフタレート系樹脂が好ましく用いられる。中でも、非晶性の（結晶化しにくい）ポリエチレンテレフタレート系樹脂が特に好ましく用いられる。非晶性のポリエチレンテレフタレート系樹脂の具体例としては、ジカルボン酸としてイソフタル酸をさらに含む共重合体や、グリコールとしてシクロヘキサンジメタノールをさらに含む共重合体が挙げられる。
【００１１】
基材フィルムのガラス転移温度（Ｔｇ）は、樹脂フィルムの用途に応じて、任意の適切な値に選択され得る。例えば、偏光膜を作製するための基材として用いる場合、好ましくは１７０℃以下、さらに好ましくは１２０℃以下である。一方、基材フィルムのガラス転移温度は、好ましくは６０℃以上である。なお、ガラス転移温度（Ｔｇ）は、ＪＩＳ  Ｋ  ７１２１に準じて求められる値である。
【００１２】
基材フィルムの厚みは、用途に応じて、任意の適切な値に選択され得る。代表的には５μｍ〜３００μｍ、好ましくは１０μｍ〜２００μｍである。
【００１３】
基材フィルムには、予め、表面処理（例えば、コロナ処理等）が施されていてもよい。基材フィルムと帯電防止層および／または機能層（例えば、ＰＶＡ系樹脂層等）との密着性を向上させることができるからである。
【００１４】
Ａ−３．帯電防止層
帯電防止層は、導電性材料およびバインダー樹脂を含み、その表面の算術平均粗さＲａは、好ましくは１０ｎｍ以上である。このような帯電防止層を設けることにより、滑り性を付与して、優れた耐ブロッキング性を実現することができる。一方、帯電防止層の算術平均粗さＲａは、好ましくは１００ｎｍ以下である。Ｒａが１００ｎｍを超えると、例えば、最終製品の光学特性に悪影響を及ぼすおそれがある。なお、算術平均粗さＲａは、ＪＩＳ  Ｂ０６０１に規定されている。
【００１５】
帯電防止層の厚みは、好ましくは０．１μｍ〜１０μｍ、さらに好ましくは０．２μｍ〜２μｍである。
【００１６】
上記基材フィルムと帯電防止層との静摩擦係数は、好ましくは２．０以下、さらに好ましくは１．０以下である。なお、静摩擦係数は、ＪＩＳ  Ｋ７１２５に規定されている。
【００１７】
帯電防止層（樹脂フィルム）の表面抵抗値は、好ましくは１０×１０１３Ω／□未満、より好ましくは１０×１０１１Ω／□未満、さらに好ましくは１０×１０１０Ω／□未満である。表面抵抗値が１０×１０１３Ω／□以上であると、十分な耐ブロッキング性、帯電防止性が得られないおそれがある。
【００１８】
上記導電性材料としては、任意の適切な導電性材料が用いられ得る。好ましくは、導電性ポリマーが用いられる。導電性ポリマーを用いることで、後述の延伸による導電性の低下を防ぐことができる。導電性ポリマーとしては、例えば、ポリチオフェン系重合体、ポリアセチレン系重合体、ポリジアセチレン系重合体、ポリイン系重合体、ポリフェニレン系重合体、ポリナフタレン系重合体、ポリフルオレン系重合体、ポリアントラセン系重合体、ポリピレン系重合体、ポリアズレン系重合体、ポリピロール系重合体、ポリフラン系重合体、ポリセレノフェン系重合体、ポリイソチアナフテン系重合体、ポリオキサジアゾール系重合体、ポリアニリン系重合体、ポリチアジル系重合体、ポリフェニレンビニレン系重合体、ポリチエニレンビニレン系重合体、ポリアセン系重合体、ポリフェナントレン系重合体、ポリぺリナフタレン系重合体等が挙げられる。これらは単独で、または２種以上を組み合わせて用いられる。好ましくは、ポリチオフェン系重合体が用いられる。中でも、水性溶媒に溶解または分散可能な、ポリチオフェン系重合体が用いられる。
【００１９】
上記ポリチオフェン系重合体の具体例としては、ポリエチレンジオキシチオフェン等が挙げられる。
【００２０】
帯電防止層における導電性材料の含有量は、好ましくは１重量％〜１０重量％、より好ましくは３重量％〜８重量％である。また、導電性材料の含有量は、後述のバインダー樹脂１００重量部に対して、好ましくは１重量部〜５０重量部、さらに好ましくは２重量部〜２０重量部である。
【００２１】
上記バインダー樹脂としては、好ましくは、ポリウレタン系樹脂が用いられる。ポリウレタン系樹脂を用いることにより、優れた基材フィルムとの密着性と柔軟性とを併せ持つ帯電防止層を設けることができる。また、ポリウレタン系樹脂を用いることで、上記算術平均粗さＲａを容易に達成することができる。具体的には、ポリウレタン系樹脂を用いることで表面が平滑な塗布膜が形成され、この塗布膜に後述の延伸処理を施すことで上記Ｒａを容易に達成することができる。例えば、延伸倍率を適宜設定することで所望のＲａを容易に達成し得る。さらに、上記算術平均粗さＲａにおいて、優れた帯電防止性を容易に達成し得る。
【００２２】
上記ポリウレタン系樹脂は、ウレタン結合を有する樹脂をいい、アクリル−ポリウレタン共重合体やポリエステル−ポリウレタン共重合体も含まれる。ポリウレタン系樹脂は、代表的には、ポリオールとポリイソシアネートとを反応させることにより得られる。ポリオールとしては、分子中にヒドロキシル基を２個以上有するものであれば特に限定されず、任意の適切なポリオールが用いられる。例えば、ポリアクリルポリオール、ポリエステルポリオール、ポリエーテルポリオール等が挙げられる。これらは単独で、または２種以上を組み合わせて用いられる。
【００２３】
上記ポリアクリルポリオールは、代表的には、（メタ）アクリル酸エステルと、水酸基を有する単量体とを共重合させることにより得られる。（メタ）アクリル酸エステルとしては、例えば、（メタ）アクリル酸メチル、（メタ）アクリル酸ブチル、（メタ）アクリル酸２−エチルヘキシル、（メタ）アクリル酸シクロヘキシル等が挙げられる。水酸基を有する単量体としては、例えば、（メタ）アクリル酸２−ヒドロキシエチル、（メタ）アクリル酸２−ヒドロキシプロピル、（メタ）アクリル酸３−ヒドキシプロピル、（メタ）アクリル酸２−ヒドロキシブチル、（メタ）アクリル酸４−ヒドロキシブチル、（メタ）アクリル酸２−ヒドロキシペンチル等の（メタ）アクリル酸のヒドロキシアルキルエステル；グリセリン、トリメチロールプロパン等の多価アルコールの（メタ）アクリル酸モノエステル；Ｎ−メチロール（メタ）アクリルアミド等が挙げられる。これらは単独で、または２種以上を組み合わせて用いられる。
【００２４】
上記ポリアクリルポリオールは、上記単量体成分に加えて、他の単量体を共重合させていてもよい。他の単量体としては、共重合可能な限り、任意の適切な単量体が用いられる。具体的には、（メタ）アクリル酸等の不飽和モノカルボン酸；マレイン酸等の不飽和ジカルボン酸ならびにその無水物およびモノまたはジエステル類；（メタ）アクリロニトリル等の不飽和ニトリル類；（メタ）アクリルアミド、Ｎ−メチロール（メタ）アクリルアミド等の不飽和アミド類；酢酸ビニル、プロピオン酸ビニル等のビニルエステル類；メチルビニルエーテル等のビニルエーテル類；エチレン、プロピレン等のα−オレフィン類；塩化ビニル、塩化ビニリデン等のハロゲン化α，β−不飽和脂肪族単量体；スチレン、α−メチルスチレン等のα，β−不飽和芳香族単量体等が挙げられる。これらは単独で、または２種以上を組み合わせて用いられる。
【００２５】
上記ポリエステルポリオールは、代表的には、多塩基酸成分とポリオール成分とを反応させることにより得られる。多塩基酸成分としては、例えば、オルトフタル酸、イソフタル酸、テレフタル酸、１，４−ナフタレンジカルボン酸、２，５−ナフタレンジカルボン酸、２，６−ナフタレンジカルボン酸、ビフェニルジカルボン酸、テトラヒドロフタル酸等の芳香族ジカルボン酸；シュウ酸、コハク酸、マロン酸、グルタル酸、アジピン酸、ピメリン酸、スベリン酸、アゼライン酸、セバシン酸、デカンジカルボン酸、ドデカンジカルボン酸、オクタデカンジカルボン酸、酒石酸、アルキルコハク酸、リノレイン酸、マレイン酸、フマール酸、メサコン酸、シトラコン酸、イタコン酸等の脂肪族ジカルボン酸；ヘキサヒドロフタル酸、テトラヒドロフタル酸、１，３−シクロヘキサンジカルボン酸、１，４−シクロヘキサンジカルボン酸などの脂環式ジカルボン酸；あるいは、これらの酸無水物、アルキルエステル、酸ハライド等の反応性誘導体等が挙げられる。これらは単独で、または２種以上を組み合わせて用いられる。
【００２６】
上記ポリオール成分としては、エチレングリコール、１，２−プロパンジオール、１，３−プロパンジオール、１，３−ブタンジオール、１，４−ブタンジオール、ネオペンチルグリコール、ペンタンジオール、１，６−ヘキサンジオール、１，８−オクタンジオール、１，１０−デカンジオール、１−メチル−１，３−ブチレングリコール、２−メチル−１，３−ブチレングリコール、１−メチル−１，４−ペンチレングリコール、２−メチル−１，４−ペンチレングリコール、１，２−ジメチル−ネオペンチルグリコール、２，３−ジメチル−ネオペンチルグリコール、１−メチル−１，５−ペンチレングリコール、２−メチル−１，５−ペンチレングリコール、３−メチル−１，５−ペンチレングリコール、１，２−ジメチルブチレングリコール、１，３−ジメチルブチレングリコール、２，３−ジメチルブチレングリコール、１，４−ジメチルブチレングリコール、ジエチレングリコール、トリエチレングリコール、ポリエチレングリコール、ジプロピレングリコール、ポリプロピレングリコール、１，４−シクロヘキサンジメタノール、１，４−シクロヘキサンジオール、ビスフェノールＡ、ビスフェノールＦ、水添ビスフェノールＡ、水添ビスフェノールＦ等が挙げられる。これらは単独で、または２種以上を組み合わせて用いられる。
【００２７】
上記ポリエーテルポリオールは、代表的には、多価アルコールにアルキレンオキシドを開環重合して付加させることにより得られる。多価アルコールとしては、例えば、エチレングリコール、ジエチレングリコール、プロピレングリコール、ジプロピレングリコール、グリセリン、トリメチロールプロパン等が挙げられる。アルキレンオキシドとしては、例えば、エチレンオキシド、プロピレンオキシド、ブチレンオキシド、スチレンオキシド、テトラヒドロフラン等が挙げられる。これらは単独で、または２種以上を組み合わせて用いられる。
【００２８】
上記ポリイソシアネートとしては、例えば、テトラメチレンジイソシアネート、ドデカメチレンジイソシアネート、１，４−ブタンジイソシアネート、ヘキサメチレンジイソシアネート、２，２，４−トリメチルヘキサメチレンジイソシアネート、２，４，４−トリメチルヘキサメチレンジイソシアネート、リジンジイソシアネート、２−メチルペンタン−１，５−ジイソシアネート、３−メチルペンタン−１，５−ジイソシアネート等の脂肪族ジイソシアネート；イソホロンジイソシアネート、水添キシリレンジイソシアネート、４，４′−シクロヘキシルメタンジイソシアネート、１，４−シクロヘキサンジイソシアネート、メチルシクロヘキシレンジイソシアネート、１，３−ビス（イソシアネートメチル）シクロヘキサン等の脂環族ジイソシアネート；トリレンジイソシアネート、２，２′−ジフェニルメタンジイソシアネート、２，４′−ジフェニルメタンジイソシアネート、４，４′−ジフェニルメタンジイソシアネート、４，４′−ジフェニルジメチルメタンジイソシアネート、４，４′−ジベンジルジイソシアネート、１，５−ナフチレンジイソシアネート、キシリレンジイソシアネート、１，３−フェニレンジイソシアネート、１，４−フェニレンジイソシアネート等の芳香族ジイソシアネート；ジアルキルジフェニルメタンジイソシアネート、テトラアルキルジフェニルメタンジイソシアネート、α，α，α，α−テトラメチルキシリレンジイソシアネート等の芳香脂肪族ジイソシアネート等が挙げられる。これらは単独で、または２種以上を組み合わせて用いられる。
【００２９】
上記ポリウレタン系樹脂は、好ましくは、カルボキシル基を有する。カルボキシル基を有することにより、基材フィルムとの密着性に優れた帯電防止層を得ることができる。カルボキシル基を有するポリウレタン系樹脂は、例えば、上記ポリオールと上記ポリイソシアネートとに加え、遊離カルボキシル基を有する鎖長剤を反応させることにより得られる。遊離カルボキシル基を有する鎖長剤は、例えば、ジヒドロキシカルボン酸、ジヒドロキシスクシン酸等が挙げられる。ジヒドロキシカルボン酸は、例えば、ジメチロールアルカン酸（例えば、ジメチロール酢酸、ジメチロールブタン酸、ジメチロールプロピオン酸、ジメチロール酪酸、ジメチロールペンタン酸）等のジアルキロールアルカン酸が挙げられる。これらは単独で、または２種以上を組み合わせて用いられる。
【００３０】
上記ポリウレタン系樹脂の製造において、上記の成分に加えて、他のポリオール、他の鎖長剤を反応させ得る。他のポリオールとしては、例えば、ソルビトール、１，２，３，６−ヘキサンテトラオール、１，４−ソルビタン、１，２，４−ブタントリオール、１，２，５−ペンタントリオール、グリセリン、トリメチロールエタン、トリメチロールプロパン、ペンタエリスリトール等の水酸基数が３個以上のポリオールが挙げられる。他の鎖長剤としては、例えば、エチレングリコール、ジエチレングリコール、トリエチレングリコール、１，３−プロパンジオール、１，３−ブタンジオール、１，４−ブタンジオール、ネオペンチルグリコール、ペンタンジオール、１，６−ヘキサンジオール、プロピレングリコール等のグリコール類；エチレンジアミン、プロピレンジアミン、ヘキサメチレンジアミン、１，４−ブタンジアミン、アミノエチルエタノールアミン等の脂肪族ジアミン；イソホロンジアミン、４，４′−ジシクロヘキシルメタンジアミン等の脂環族ジアミン；キシリレンジアミン、トリレンジアミン等の芳香族ジアミン等が挙げられる。
【００３１】
上記ポリウレタン系樹脂の製造方法は、任意の適切な方法が採用される。具体的には、上記各成分を一度に反応させるワンショット法、段階的に反応させる多段法が挙げられる。ポリウレタン系樹脂がカルボキシル基を有する場合、好ましくは、多段法である。カルボキシル基を容易に導入し得るからである。なお、上記ポリウレタン系樹脂の製造に際し、任意の適切なウレタン反応触媒が用いられる。
【００３２】
上記ポリウレタン系樹脂の製造に際し、好ましくは、中和剤が用いられる。中和剤を用いることにより、水中におけるポリウレタン系樹脂の安定性が向上し得る。中和剤としては、例えば、アンモニア、Ｎ−メチルモルホリン、トリエチルアミン、ジメチルエタノールアミン、メチルジエタノールアミン、トリエタノールアミン、モルホリン、トリプロピルアミン、エタノールアミン、トリイソプロパノールアミン、２−アミノ−２−メチル−１−プロパノール等が挙げられる。これらは単独で、または２種以上を組み合わせて用いられる。
【００３３】
上記ポリウレタン系樹脂の製造に際し、好ましくは、上記ポリイソシアネートに対して不活性で、水と相溶する有機溶剤が用いられる。当該有機溶剤としては、例えば、酢酸エチル、酢酸ブチル、エチルセロソルブアセテート等のエステル系溶剤；アセトン、メチルエチルケトン、メチルイソブチルケトン等のケトン系溶剤；ジオキサン、テトラハイドロフラン、プロピレングリコールモノメチルエーテル等のエーテル系溶剤等が挙げられる。これらは単独で、または２種以上を組み合わせて用いられる。
【００３４】
上記ポリウレタン系樹脂の数平均分子量は、好ましくは５０００〜６０００００、さらに好ましくは１００００〜４０００００である。上記ポリウレタン系樹脂の酸価は、好ましくは１０以上、さらに好ましくは１０〜５０、特に好ましくは２０〜４５である。酸価がこのような範囲内であることにより、光学部材との密着性がより優れ得る。
【００３５】
帯電防止層におけるバインダー樹脂の含有量は、好ましくは５０重量％〜９９重量％、より好ましくは７０重量％〜９５重量％である。
【００３６】
帯電防止層は、代表的には、上記基材フィルムに、上記導電性材料およびバインダー樹脂を含む樹脂組成物を塗布し、乾燥することにより設けられる。樹脂組成物は、好ましくは、水性である。水性は、溶剤系に比べて環境面に優れ、作業性にも優れて設備を簡略化し得る。
【００３７】
上記樹脂組成物は、好ましくは、アニオン性重合体を含む。アニオン性重合体は、上記導電性材料と複合体を形成し得る。アニオン性重合体としては、例えば、高分子カルボキシル酸、高分子スルホン酸等が挙げられる。高分子カルボキシル酸の具体例としては、ポリアクリル酸、ポリメタクリル酸、ポリマレイン酸が挙げられる。高分子スルホン酸の具体例としては、ポリスチレンスルホン酸等が挙げられる。
【００３８】
上記樹脂組成物は、好ましくは、架橋剤を含む。架橋させることにより、得られる帯電防止層に耐水性を付与することができる。その結果、例えば、後述の水中延伸を良好に行うことができる。当該架橋剤は、任意の適切な架橋剤が採用され得る。例えば、架橋剤としては、カルボキシル基と反応し得る基を有するポリマーが好ましく用いられる。カルボキシル基と反応し得る基としては、例えば、有機アミノ基、オキサゾリン基、エポキシ基、カルボジイミド基等が挙げられる。好ましくは、架橋剤は、オキサゾリン基を有する。オキサゾリン基を有する架橋剤は、上記ウレタン樹脂と混合したときの室温でのポットライフが長く、加熱することによって架橋反応が進行するため、作業性が良好である。
【００３９】
上記ポリマーとしては、例えば、アクリル系ポリマー、スチレン・アクリル系ポリマー等が挙げられる。好ましくは、アクリル系ポリマーである。アクリル系ポリマーを用いることにより、水性の樹脂組成物に安定的に相溶し得、上記ウレタン樹脂と良好に架橋し得る。
【００４０】
上記樹脂組成物は、任意の適切な添加剤をさらに含み得る。添加剤としては、例えば、ｐＨ調整剤、分散安定剤、揺変剤、酸化防止剤、紫外線吸収剤、消泡剤、増粘剤、分散剤、界面活性剤、触媒、フィラー、滑剤等が挙げられる。
【００４１】
上述したように、樹脂組成物は、好ましくは水性である。樹脂組成物におけるバインダー樹脂の濃度は、好ましくは１．５重量％〜１５重量％、さらに好ましくは２重量％〜１０重量％である。樹脂組成物の架橋剤（固形分）の含有量は、バインダー樹脂（固形分）１００重量部に対して、好ましくは１重量部〜３０重量部、さらに好ましくは３重量部〜２０重量部である。樹脂組成物のｐＨは、６以上に調整されていることが好ましく、さらに好ましくは７以上である。ｐＨ調整剤としては、例えば、アンモニアが用いられる。
【００４２】
樹脂組成物の塗布方法としては、任意の適切な方法を採用し得る。例えば、バーコート法、ロールコート法、グラビアコート法、ロッドコート法、スロットオリフィスコート法、カーテンコート法、ファウンテンコート法等が挙げられる。乾燥温度としては、好ましくは５０℃以上、さらに好ましくは６０℃以上である。一方、乾燥温度は、基材フィルムのガラス転移温度（Ｔｇ）＋３０℃以下であることが好ましく、さらに好ましくはＴｇ以下である。
【００４３】
帯電防止層は、好ましくは、延伸処理が施されている。延伸処理により、上記算術平均粗さＲａを満足する凹凸形状を良好に形成することができる。延伸処理は、上記基材フィルム上に、上記導電性材料およびバインダー樹脂を含む樹脂組成物を塗布し、乾燥した後に施すのが好ましい。
【００４４】
上記延伸処理の延伸方法は、任意の適切な方法を採用することができる。具体的には、固定端延伸でもよいし、自由端延伸でもよい。延伸は、一段階で行ってもよいし、多段階で行ってもよい。多段階で行う場合、後述の延伸倍率は、各段階の延伸倍率の積である。また、延伸方式は、特に限定されず、空中延伸方式でもよいし、水中延伸方式でもよい。
【００４５】
延伸方向は、樹脂フィルムの用途に応じて、任意の適切な方向を選択することができる。２方向以上に基材フィルムを延伸してもよい。１つの実施形態においては、長尺状の基材フィルムの横方向（幅方向）に延伸する。ここで、「横方向」とは、長尺方向に対して反時計回りに８５°〜９５°の方向を包含する。別の実施形態においては、長尺状の基材フィルムの横方向と縦方向（長尺方向）に延伸する。
【００４６】
延伸温度は、基材フィルムの形成材料、延伸方式等に応じて、任意の適切な値に設定することができる。延伸温度は、代表的には、基材フィルムのガラス転移温度（Ｔｇ）以上であり、好ましくはＴｇ＋１０℃以上、さらに好ましくはＴｇ＋２０℃以上である。延伸方式として水中延伸方式を採用し、基材フィルムの形成材料として非晶質のポリエチレンテレフタレート系樹脂を用いる場合、延伸温度を基材フィルムのガラス転移温度（例えば、６０℃〜１００℃）より低くすることができる。
【００４７】
延伸倍率は、任意の適切な値に設定され得る。例えば、導電性材料の含有量、樹脂組成物の塗布厚などに応じて、適宜設定される。延伸倍率は、基材フィルムの元長に対して、好ましくは１．１倍〜２０倍、さらに好ましくは１．２倍〜１５倍である。
【００４８】
Ａ−４．使用方法
本発明の樹脂フィルムは、機能層が形成される基材として好適に用いられる。例えば、偏光膜作製用基材として用いられる。この場合、偏光膜は、本発明の樹脂フィルムの基材フィルム側にポリビニルアルコール（ＰＶＡ）系樹脂層を形成して積層体を作製し、このＰＶＡ系樹脂層に偏光膜とするための処理を施すことにより作製される。本発明の樹脂フィルムは、優れた耐ブロッキング性を備えているので、例えば、積層体を巻き取る際にＰＶＡ系樹脂層表面に保護フィルムを貼り合わせる等の工程を省略することがでる。このように、本発明の樹脂フィルムを用いれば、生産性を格段に向上させることができる。
【００４９】
上記ＰＶＡ系樹脂層を形成するＰＶＡ系樹脂としては、任意の適切な樹脂が採用され得る。例えば、ポリビニルアルコール、エチレン−ビニルアルコール共重合体が挙げられる。ポリビニルアルコールは、ポリ酢酸ビニルをケン化することにより得られる。エチレン−ビニルアルコール共重合体は、エチレン−酢酸ビニル共重合体をケン化することにより得られる。ＰＶＡ系樹脂のケン化度は、通常８５モル％〜１００モル％であり、好ましくは９５．０モル％〜９９．９５モル％、さらに好ましくは９９．０モル％〜９９．９３モル％である。ケン化度は、ＪＩＳ  Ｋ  ６７２６−１９９４に準じて求めることができる。このようなケン化度のＰＶＡ系樹脂を用いることによって、耐久性に優れた偏光膜が得られ得る。ケン化度が高すぎる場合には、ゲル化してしまうおそれがある。
【００５０】
ＰＶＡ系樹脂の平均重合度は、目的に応じて適切に選択され得る。平均重合度は、通常１０００〜１００００であり、好ましくは１２００〜４５００、さらに好ましくは１５００〜４３００である。なお、平均重合度は、ＪＩＳ  Ｋ  ６７２６−１９９４に準じて求めることができる。
【００５１】
ＰＶＡ系樹脂層は、好ましくは、基材フィルム上にＰＶＡ系樹脂を含む塗布液を塗布し、乾燥することにより形成される。塗布液は、代表的には、上記ＰＶＡ系樹脂を溶媒に溶解させた溶液である。溶媒としては、例えば、水、ジメチルスルホキシド、ジメチルホルムアミド、ジメチルアセトアミドＮ−メチルピロリドン、各種グリコール類、トリメチロールプロパン等の多価アルコール類、エチレンジアミン、ジエチレントリアミン等のアミン類が用いられる。これらは単独で、または、二種以上組み合わせて用いることができる。これらの中でも、好ましくは、水である。溶液のＰＶＡ系樹脂濃度は、溶媒１００重量部に対して、好ましくは３重量部〜２０重量部である。このような樹脂濃度であれば、基材フィルムに密着した均一な塗布膜が形成され得る。
【００５２】
塗布液に、添加剤を配合してもよい。添加剤としては、例えば、可塑剤、界面活性剤等が挙げられる。可塑剤としては、例えば、エチレングリコールやグリセリン等の多価アルコールが挙げられる。界面活性剤としては、例えば、非イオン界面活性剤が挙げられる。これらは、得られるＰＶＡ系樹脂層の均一性や染色性、延伸性をより一層向上させる目的で使用され得る。
【００５３】
塗布液の塗布方法としては、任意の適切な方法を採用することができる。例えば、ロールコート法、スピンコート法、ワイヤーバーコート法、ディップコート法、ダイコート法、カーテンコート法、スプレコート法、ナイフコート法（コンマコート法等）等が挙げられる。
【００５４】
塗布液を、乾燥後のＰＶＡ系樹脂層の厚みが、好ましくは、３μｍ〜４０μｍ、さらに好ましくは３μｍ〜２０μｍとなるように塗布する。上記塗布液の塗布・乾燥温度は、好ましくは５０℃以上である。
【００５５】
上記偏光膜とするための処理としては、例えば、染色処理、延伸処理、不溶化処理、架橋処理、洗浄処理、乾燥処理が挙げられる。これらの処理は、目的に応じて適宜選択され得る。また、処理順序、処理のタイミング、処理回数等、適宜設定され得る。以下、各々の処理について説明する。
【００５６】
（染色処理）
上記染色処理は、代表的には、ＰＶＡ系樹脂層をヨウ素で染色することにより行う。具体的には、ＰＶＡ系樹脂層にヨウ素を吸着させることにより行う。当該吸着方法としては、例えば、ヨウ素を含む染色液にＰＶＡ系樹脂層（積層体）を浸漬させる方法、ＰＶＡ系樹脂層に当該染色液を塗工する方法、当該染色液をＰＶＡ系樹脂層に噴霧する方法等が挙げられる。好ましくは、染色液に積層体を浸漬させる方法である。ヨウ素が良好に吸着し得るからである。
【００５７】
上記染色液は、好ましくは、ヨウ素水溶液である。ヨウ素の配合量は、水１００重量部に対して、好ましくは０．１重量部〜０．５重量部である。ヨウ素の水に対する溶解度を高めるため、ヨウ素水溶液にヨウ化物を配合することが好ましい。ヨウ化物としては、例えば、ヨウ化カリウム、ヨウ化リチウム、ヨウ化ナトリウム、ヨウ化亜鉛、ヨウ化アルミニウム、ヨウ化鉛、ヨウ化銅、ヨウ化バリウム、ヨウ化カルシウム、ヨウ化錫、ヨウ化チタン等が挙げられる。これらの中でも、好ましくは、ヨウ化カリウムである。ヨウ化物の配合量は、水１００重量部に対して、好ましくは０．０２重量部〜２０重量部、より好ましくは０．１重量部〜１０重量部である。染色液の染色時の液温は、ＰＶＡ系樹脂の溶解を抑制するため、好ましくは２０℃〜５０℃である。染色液にＰＶＡ系樹脂層を浸漬させる場合、浸漬時間は、ＰＶＡ系樹脂層の透過率を確保するため、好ましくは５秒〜５分である。また、染色条件（濃度、液温、浸漬時間）は、最終的に得られる偏光膜の偏光度もしくは単体透過率が所定の範囲となるように、設定することができる。１つの実施形態においては、得られる偏光膜の偏光度が９９．９８％以上となるように、浸漬時間を設定する。別の実施形態においては、得られる偏光膜の単体透過率が４０％〜４４％となるように、浸漬時間を設定する。
【００５８】
（延伸処理）
上記延伸処理は、積層体を延伸浴に浸漬させながら行う水中延伸方式であってもよいし、空中延伸方式であってもよい。好ましくは、水中延伸処理を少なくとも１回施し、さらに好ましくは、水中延伸処理と空中延伸処理を組み合わせる。水中延伸によれば、上記熱可塑性基材フィルムやＰＶＡ系樹脂層のガラス転移温度（代表的には、８０℃程度）よりも低い温度で延伸し得、ＰＶＡ系樹脂層を、その結晶化を抑えながら、高倍率に延伸することができる。その結果、優れた光学特性（例えば、偏光度）を有する偏光膜を製造することができる。
【００５９】
積層体の延伸方法は、任意の適切な方法を採用することができる。具体的には、固定端延伸でもよいし、自由端延伸（例えば、周速の異なるロール間に積層体を通して一軸延伸する方法）でもよい。積層体の延伸は、一段階で行ってもよいし、多段階で行ってもよい。多段階で行う場合、後述の積層体の延伸倍率（最大延伸倍率）は、各段階の延伸倍率の積である。
【００６０】
積層体の延伸方向は、任意の適切な方向を選択することができる。好ましい実施形態においては、長尺状の積層体の長尺方向に延伸する。
【００６１】
積層体の延伸温度は、基材フィルムの形成材料、延伸方式等に応じて、任意の適切な値に設定することができる。空中延伸方式を採用する場合、延伸温度は、好ましくは基材フィルムのガラス転移温度（Ｔｇ）以上であり、さらに好ましくは基材フィルムのガラス転移温度（Ｔｇ）＋１０℃以上、特に好ましくはＴｇ＋１５℃以上である。一方、積層体の延伸温度は、好ましくは１７０℃以下である。このような温度で延伸することで、ＰＶＡ系樹脂の結晶化が急速に進むのを抑制して、当該結晶化による不具合（例えば、延伸によるＰＶＡ系樹脂層の配向を妨げる）を抑制することができる。
【００６２】
延伸方式として水中延伸方式を採用する場合、延伸浴の液温は、好ましくは４０℃〜８５℃、より好ましくは５０℃〜８５℃である。このような温度であれば、ＰＶＡ系樹脂層の溶解を抑制しながら高倍率に延伸することができる。具体的には、上述のように、基材フィルムのガラス転移温度（Ｔｇ）は、ＰＶＡ系樹脂層の形成との関係で、好ましくは６０℃以上である。この場合、延伸温度が４０℃を下回ると、水による基材フィルムの可塑化を考慮しても、良好に延伸できないおそれがある。一方、延伸浴の温度が高温になるほど、ＰＶＡ系樹脂層の溶解性が高くなって、優れた光学特性が得られないおそれがある。
【００６３】
水中延伸方式を採用する場合、積層体をホウ酸水溶液中に浸漬させて延伸することが好ましい（ホウ酸水中延伸）。延伸浴としてホウ酸水溶液を用いることで、ＰＶＡ系樹脂層に、延伸時にかかる張力に耐える剛性と、水に溶解しない耐水性とを付与することができる。具体的には、ホウ酸は、水溶液中でテトラヒドロキシホウ酸アニオンを生成してＰＶＡ系樹脂と水素結合により架橋し得る。その結果、ＰＶＡ系樹脂層に剛性と耐水性とを付与して、良好に延伸することができ、優れた光学特性を有する偏光膜を作製することができる。
【００６４】
上記ホウ酸水溶液は、好ましくは、溶媒である水にホウ酸および／またはホウ酸塩を溶解させることにより得られる。ホウ酸濃度は、水１００重量部に対して、好ましくは１重量部〜１０重量部である。ホウ酸濃度を１重量部以上とすることにより、ＰＶＡ系樹脂層の溶解を効果的に抑制することができ、より高特性の偏光膜を作製することができる。なお、ホウ酸またはホウ酸塩以外に、ホウ砂等のホウ素化合物、グリオキザール、グルタルアルデヒド等を溶媒に溶解して得られた水溶液も用いることができる。
【００６５】
好ましくは、上記延伸浴（ホウ酸水溶液）にヨウ化物を配合する。ヨウ化物を配合することにより、ＰＶＡ系樹脂層に吸着させたヨウ素の溶出を抑制することができる。ヨウ化物の具体例は、上述のとおりである。ヨウ化物の濃度は、水１００重量部に対して、好ましくは０．０５重量部〜１５重量部、より好ましくは０．５重量部〜８重量部である。
【００６６】
積層体の延伸浴への浸漬時間は、好ましくは１５秒〜５分である。
【００６７】
積層体の延伸倍率（最大延伸倍率）は、積層体の元長に対して、好ましくは５．０倍以上である。このような高い延伸倍率は、例えば、水中延伸方式（ホウ酸水中延伸）を採用することにより、達成し得る。なお、本明細書において「最大延伸倍率」とは、積層体が破断する直前の延伸倍率をいい、別途、積層体が破断する延伸倍率を確認し、その値よりも０．２低い値をいう。
【００６８】
好ましくは、水中延伸処理は染色処理の後に行う。
【００６９】
（不溶化処理）
上記不溶化処理は、代表的には、ホウ酸水溶液にＰＶＡ系樹脂層を浸漬させることにより行う。特に水中延伸方式を採用する場合、不溶化処理を施すことにより、ＰＶＡ系樹脂層に耐水性を付与することができる。当該ホウ酸水溶液の濃度は、水１００重量部に対して、好ましくは１重量部〜４重量部である。不溶化浴（ホウ酸水溶液）の液温は、好ましくは２０℃〜５０℃である。好ましくは、不溶化処理は、積層体作製後、染色処理や水中延伸処理の前に行う。
【００７０】
（架橋処理）
上記架橋処理は、代表的には、ホウ酸水溶液にＰＶＡ系樹脂層を浸漬させることにより行う。架橋処理を施すことにより、ＰＶＡ系樹脂層に耐水性を付与することができる。当該ホウ酸水溶液の濃度は、水１００重量部に対して、好ましくは１重量部〜４重量部である。また、上記染色処理後に架橋処理を行う場合、さらに、ヨウ化物を配合することが好ましい。ヨウ化物を配合することにより、ＰＶＡ系樹脂層に吸着させたヨウ素の溶出を抑制することができる。ヨウ化物の配合量は、水１００重量部に対して、好ましくは１重量部〜５重量部である。ヨウ化物の具体例は、上述のとおりである。架橋浴（ホウ酸水溶液）の液温は、好ましくは２０℃〜５０℃である。好ましくは、架橋処理は水中延伸処理の前に行う。好ましい実施形態においては、染色処理、架橋処理および水中延伸処理をこの順で行う。
【００７１】
（洗浄処理）
上記洗浄処理は、代表的には、ヨウ化カリウム水溶液にＰＶＡ系樹脂層を浸漬させることにより行う。
【００７２】
（乾燥処理）
乾燥処理における乾燥温度は、好ましくは３０℃〜１００℃である。
【００７３】
得られる偏光膜は、実質的には、二色性物質が吸着配向されたＰＶＡ系樹脂膜である。偏光膜の厚みは、代表的には２５μｍ以下であり、好ましくは１５μｍ以下、より好ましくは１０μｍ以下、さらに好ましくは７μｍ以下、特に好ましくは５μｍ以下である。一方、偏光膜の厚みは、好ましくは０．５μｍ以上、より好ましくは１．５μｍ以上である。偏光膜は、好ましくは、波長３８０ｎｍ〜７８０ｎｍのいずれかの波長で吸収二色性を示す。偏光膜の単体透過率は、好ましくは４０．０％以上、より好ましくは４１．０％以上、さらに好ましくは４２．０％以上、特に好ましくは４３．０％以上である。偏光膜の偏光度は、好ましくは９９．８％以上、より好ましくは９９．９％以上、さらに好ましくは９９．９５％以上である。
【００７４】
上記帯電防止層とＰＶＡ系樹脂層との静摩擦係数は、好ましくは２．０以下、さらに好ましくは１．０以下である。
【実施例】
【００７５】
以下、実施例によって本発明を具体的に説明するが、本発明はこれら実施例によって限定されるものではない。
【００７６】
［実施例１］
基材フィルムとして、ポリエチレンテレフタレートフィルム（三菱樹脂株式会社製、商品名「ＳＨ０４６」、Ｔｇ：７０℃、厚み：２００μｍ）を用いた。
カルボキシル基を有するポリウレタン水分散体（第一工業製薬社製、商品名：スーパーフレックス２１０、固形分：３３％）５．３３ｇ、架橋剤（日本触媒製、商品名：エポクロスＷＳ７００、固形分：２５％）０．５９ｇ、ポリ（３，４−エチレンジオキシチオフェン）水分散体（アグファ製、商品名：オルガコンＬＢＳ、固形分１．２％）１０．６７ｇ、濃度１％のアンモニア水０．０３５６ｇおよび水２３．３８ｇを混合・攪拌し、ｐＨ７．５の樹脂組成物を得た。
基材フィルムの片面に、得られた樹脂組成物をワイヤーバー（＃４）で塗布した。その後、基材フィルムを熱風乾燥機（６０℃）に３分間投入し、厚み１μｍの帯電防止層を形成した。
このようにして、樹脂フィルムを得た。
【００７７】
得られた樹脂フィルムを、１００℃のオーブン内で延伸処理した。延伸倍率は以下のとおりである。
（１）縦方向１．５倍×横方向１．０倍
（２）縦方向１．５倍×横方向１．５倍
（３）縦方向２．０倍×横方向２．０倍
【００７８】
［比較例１］
以下の樹脂組成物を用いたこと以外は実施例１と同様にして、厚み１μｍの帯電防止層が形成された樹脂フィルムを得た。
（樹脂組成物）
ポリ乳酸樹脂エマルジョン（ミヨシ油脂社製、商品名：ランディＰＬ−３０００、固形分：４０％）２．３３ｇ、架橋剤（日本触媒製、商品名：エポクロスＷＳ７００、固形分：２５％）０．２９ｇ、ポリ（３，４−エチレンジオキシチオフェン）水分散体（アグファ製、商品名：オルガコンＬＢＳ、固形分１．２％）５．３３ｇ、濃度１％のアンモニア水０．０１７８ｇおよび水１２．０２ｇを混合・攪拌し、樹脂組成物を得た。
【００７９】
［比較例２］
以下の樹脂組成物を用いたこと以外は実施例１と同様にして、厚み１μｍの帯電防止層が形成された樹脂フィルムを得た。
（樹脂組成物）
変性ナイロン水分散体（ナガセケムテックス社製、商品名：トレジンＦＳ−３５０Ｅ５ＡＳ、固形分：２０％）３．５９ｇ、架橋剤（日本触媒製、商品名：エポクロスＷＳ７００、固形分：２５％）０．５９ｇ、ポリ（３，４−エチレンジオキシチオフェン）水分散体（アグファ製、商品名：オルガコンＬＢＳ、固形分１．２％）５．３３ｇ、濃度１％のアンモニア水０．０１７８ｇおよび水１０．７６ｇを混合・攪拌し、樹脂組成物を得た。
【００８０】
［比較例３］
以下の樹脂組成物を用いたこと以外は実施例１と同様にして、厚み１μｍの帯電防止層が形成された樹脂フィルムを得た。
（樹脂組成物）
カルボキシル基を有するポリウレタン水分散体（第一工業製薬社製、商品名：スーパーフレックス２１０、固形分：３３％）２．６７ｇ、架橋剤（日本触媒製、商品名：エポクロスＷＳ７００、固形分：２５％）０．２９ｇ、カーボンナノチューブ（御国色素社製、商品名：ＣＮＴＤＷ−２６２）２．６７ｇおよび水１４．３７ｇを混合・攪拌し、樹脂組成物を得た。
【００８１】
（評価）
実施例および比較例で得られた樹脂フィルムについて、以下の評価を行った。算術平均粗さ（Ｒａ）の評価結果を図２に示す。また、光学特性の評価結果を表１に、ＰＥＴフィルムとの静摩擦係数（μｓ）の評価結果を表２に、ＰＶＡフィルムとの静摩擦係数（μｓ）の評価結果を表３に、表面抵抗値の評価結果を表４にまとめる。なお、表２および表３における「ｏｖｅｒ」は静摩擦係数（μｓ）が２．０より大きいことを示し、表４における「ｏｖｅｒ」は表面抵抗値が１０×１０１１Ω／□以上であることを示す。
１．算術平均粗さ（Ｒａ）
帯電防止層の表面の算術平均粗さ（Ｒａ）を、Ｖｅｅｃｏ社製、製品名：Ｗｙｋｏで測定した。測定サンプルのサイズは、５０ｍｍ×５０ｍｍとした。
２．光学特性
樹脂フィルムの全光線透過率（Ｔｔ）を、日立ハイテクノロジーズ製、製品名：日立分光光度計Ｕ−４１００で測定した。測定サンプルのサイズは、５０ｍｍ×５０ｍｍとした。
３．静摩擦係数（μｓ）
樹脂フィルムの静摩擦係数（μｓ）を、ＪＩＳ  Ｋ７１２５の摩擦係数試験方法に基づき測定した。測定サンプルのサイズは、１５０ｍｍ×７０ｍｍとした。
４．表面抵抗値
ハイレスタＵＰ  ＭＣＰ−ＨＴＰ１６（三菱化学アナリテック社製、プローブ：ＵＲＳ）を用いて、２５℃、６０％ＲＨの条件下で、表面抵抗（印加電圧５００Ｖ、１０秒後）を測定した。測定サンプルのサイズは、５０ｍｍ×５０ｍｍとした。
【００８２】
【表１】
2014048559.tif 000003
【００８３】
【表２】
2014048559.tif 000004
【００８４】
【表３】
2014048559.tif 000005
【００８５】
【表４】
2014048559.tif 000006
【００８６】
実施例１では、表面が平滑な帯電防止層が形成され（延伸処理前）、延伸処理において延伸倍率を大きくするほど算術平均粗さ（Ｒａ）の大きい帯電防止層が得られた。
実施例１の樹脂フィルムは、耐ブロッキング性にも帯電防止性にも優れ、かつ、光学特性にも優れていた。
【産業上の利用可能性】
【００８７】
本発明の樹脂フィルムは、機能層が形成される基材として好適に用いられる。例えば、偏光膜作製用基材として用いられる。
【符号の説明】
【００８８】
１０            樹脂フィルム
１１            基材フィルム
１２            帯電防止層
【図１】
2014048559.tif 000007
【図２】
2014048559.tif 000008